【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
（ａ）金属塩不飽和カルボン酸エステルで変性された第１の水素化ニトリル共役ジエンコポリマーを与えること、ここで水素化ニトリル共役ジエンコポリマーが、第１のエチレン性不飽和ニトリル及び第１の共役ジエンを含む第１の組成物から誘導され、金属塩不飽和カルボン酸エステルが、少なくとも１つのカルボキシル基を有するエチレン性不飽和カルボン酸と、金属及び金属化合物より成る群から選択される少なくとも１種とから誘導される、（ｂ）第２のエチレン性不飽和ニトリル及び第２の共役ジエンを含む第２の組成物から誘導される第２の水素化ニトリル共役ジエンコポリマーを与えること、（ｃ）(a)及び(b)によって与えられる成分をブレンドして配合物を形成すること、（ｄ）該配合物を硬化剤で硬化してゴム剪断プライを形成すること、（ｅ）スカートと複合材ロケットモーターケースとの間にゴム剪断プライを挿入することを含む、ロケットモータアセンブリーの、スカートと複合材ロケットモーターケースとの間で荷重を移動する方法。
【請求項２】
第１の水素化ニトリル共役ジエンコポリマーを与えること、及び第２の水素化ニトリル共役ジエンコポリマーを与えることが、第１及び第２のエチレン性不飽和ニトリルが同じかまたは異なり、そしてそれぞれが、アクリロニトリル及びメタクリロニトリルより成る群から選択される少なくとも１種を含むように選択されることを含む、請求項１に記載の方法。
【請求項３】
第１の水素化ニトリル共役ジエンコポリマーを与えること、及び第２の水素化ニトリル共役ジエンコポリマーを与えることが、第１及び第２の共役ジエンは同じかまたは異なり、そしてそれぞれがブタジエン、イソプレン、ジメチルブタジエン、１，３−ペンタジエン及びピペリレンより成る群から選択される少なくとも１種を含むように選択されることを含む、請求項１に記載の方法。
【請求項４】
金属塩不飽和カルボン酸エステルで変性された第１の水素化ニトリル共役ジエンコポリマーを与えることが、少なくとも１種のエチレン性不飽和モノカルボン酸と、金属及び金属化合物より成る群から選択される少なくとも１種とから誘導される金属塩不飽和カルボン酸エステルを選択することを含み、ここで少なくとも1種のエチレン性不飽和モノカルボン酸は、アクリル酸、メタクリル酸、クロトン酸及び３−ブテン酸より成る群から選択される少なくとも１種を含む、請求項１に記載の方法。
【請求項５】
金属塩不飽和カルボン酸エステルで変性された第１の水素化ニトリル共役ジエンコポリマーを与えることが、少なくとも１種のエチレン性不飽和ジカルボン酸と、金属及び金属化合物より成る群から選択される少なくとも１種から誘導される金属塩不飽和カルボン酸エステルを選択することを含み、ここで少なくとも1種のエチレン性不飽和ジカルボン酸は、マレイン酸、フマル酸及びイタコン酸より成る群から選択される少なくとも１種を含む、請求項１に記載の方法。
【請求項６】
金属塩不飽和カルボン酸エステルで変性された第１の水素化ニトリル共役ジエンコポリマーを与えることが、亜鉛、マグネシウム、カルシウム及びアルミニウムよりなる群から選択される少なくとも１種の元素を含む金属塩不飽和カルボン酸エステルを選択することを含む、請求項１に記載の方法。
【請求項７】
金属塩不飽和カルボン酸エステルで変性された第１の水素化ニトリル共役ジエンコポリマーを与えることが、金属塩不飽和カルボン酸エステルとしてジメタクリル酸亜鉛を与えることを含む、請求項１に記載の方法。
【請求項８】
配合物を硬化剤で硬化することが、配合物をペルオキシド硬化剤で硬化することを含む、請求項１に記載の方法。
【請求項９】
配合物を硬化剤で硬化することが、配合物を2,2'-ビス-(t-ブチルペルオキシ)ジイソプロピルベンゼンで硬化することを含む、請求項１に記載の方法。
【請求項１０】
配合物を硬化剤で硬化することが、配合物をクレー担体中に分散されている硬化剤で硬化することを含む、請求項１に記載の方法。
【請求項１１】
配合物を硬化剤で硬化してゴム剪断プライを形成することが、シリカを実質的に含まないゴム剪断プライを形成することを含む、請求項１に記載の方法。
【請求項１２】
配合物を硬化剤で硬化してゴム剪断プライを形成することが、グラファイト／繊維エポキシ複合材料へ結合されたゴム製品のシングル−ラップ剪断検体によって、０．０５０８ｃｍ／分のアクロスヘッド速度を使用して２１℃で試験したときに、２４１３２ｋＰａよりも大きいゴム製品中の平均剪断強度を与えるように、ゴム剪断プライが配合されることを含む、請求項１に記載の方法。
【請求項１３】
配合物を硬化剤で硬化してゴム剪断プライを形成することが、グラファイト／繊維エポキシ複合材料へ結合されたゴム製品のシングル−ラップ剪断検体によって、０．０５０８ｃｍ／分のアクロスヘッド速度を使用して３８℃で試験したときに、１７２３７ｋＰａよりも大きいゴム製品中の平均剪断強度を与えるように、ゴム剪断プライが配合されることを含む、請求項１に記載の方法。
【請求項１４】
配合物を硬化剤で硬化してゴム剪断プライを形成することが、２１℃において測定された、１．０７〜１．１４の範囲の比重、６０〜７５の範囲のショアＡ硬度、２４１３〜５８６１ｋＰａの範囲の１００％モジュラス、３７９２１〜４４１２６ｋＰａの範囲の引張強度、４００〜５７５の範囲の伸び百分率、及び１８９６ｋＰａ〜２５８６ｋＰａの範囲の引裂抵抗を与えるように、ゴム剪断プライが配合されることを含む、請求項１に記載の方法。
【請求項１５】
第１の水素化ニトリル共役ジエンコポリマーを与えること、及び第２の水素化ニトリル共役ジエンコポリマーを与えることが、１００℃においてＭＬ１＋４と決定される６０〜８０の範囲のムーニー粘度、１６０℃において、５°の円弧にわたり振動ディスクレオメーターによって決定された３．０〜４．５分の範囲のＴＳ２範囲１６０℃において５°の円弧にわたり振動ディスクレオメーターによって決定された４．０〜１０．０インチ・ポンドの範囲のＭＬ、２時間後に４０．０〜７０インチポンドの範囲のＭＨ、１６０℃において、５°の円弧にわたり振動ディスクレオメーターによって決定された３５〜６０インチポンドの範囲のＭｃ(90)１６０℃において、５°の円弧にわたり振動ディスクレオメーターによって決定された２５〜４０分の範囲のｔｃ(90)を提供するように、（ａ）及び（ｂ）が配合され、そして有効な比率で存在することを含む、請求項１に記載の前駆組成物。
【請求項１６】
第１の水素化ニトリル共役ジエンコポリマーを与えること、及び第２の水素化ニトリル共役ジエンコポリマーを与えることが、第１の水素化ニトリル共役ジエンコポリマー及び第２水素化ニトリル共役ジエンコポリマーの各々の炭素−炭素二重結合が８５〜９５％飽和に水素化されることを含む、請求項５６に記載の方法。
【請求項１７】
第１の水素化ニトリル共役ジエンコポリマーを与えること、及び第２の水素化ニトリル共役ジエンコポリマーを与えることが、第１の水素化ニトリル共役ジエンコポリマー及び第２水素化ニトリル共役ジエンコポリマーの各々の炭素−炭素二重結合が９０〜９２％飽和に水素化されることを含む、請求項５６に記載の方法。
【請求項１８】
複合材ロケットモーターケースとスカートとの間に挿入されたゴム剪断プライを含むロケットモーターアセンブリーであって、
該ゴム剪断プライが、
ゴム部材へと硬化できる前駆組成物であって、該組成物が、（ａ）第１の、金属塩不飽和カルボン酸エステルによって変性された水素化ニトリル共役ジエンコポリマー、ここで水素化されたニトリル共役ジエンコポリマーは、第１のエチレン性不飽和ニトリルと第１の共役ジエンとを含む第１の組成物から誘導されており、（ｂ）第２のエチレン性不飽和ニトリルゴムと第２の共役ジエンとを含む第２の組成物から誘導された、第２の水素化ニトリル共役ジエンコポリマー、及び（ｃ）硬化剤を含む、
の前駆体組成物
から硬化されている
前記のロケットモーターアセンブリー。
【請求項１９】
ゴム剪断プライがゴム成分及び繊維質の材料を含む、請求項１８に記載のロケットモーターアセンブリー。
【請求項２０】
繊維質材料がグラファイト繊維／エポキシ複合材料である、請求項１９に記載のロケットモーターアセンブリー。
【請求項２１】
第１及び第２のエチレン性不飽和ニトリルが同一または異なり、そしてそれぞれが、アクリロニトリルとメタクリロニトリルより成る群から選択される少なくとも１種を含むように選択される、請求項１８に記載のロケットモーターアセンブリー。
【請求項２２】
第１及び第２の共役ジエンが同一または異なり、それぞれが、ブタジエン、イソプレン、ジメチルブタジエン、１，３−ペンタジエン、及びピペリレンより成る群から選択される少なくとも１種を含むように選択される、請求項１８に記載のロケットモーターアセンブリー。
【請求項２３】
金属塩不飽和カルボン酸エステルが、少なくとも１種のエチレン性不飽和モノカルボン酸と、金属及び金属化合物より成る群から選択される少なくとも１種から誘導され、ここでエチレン性不飽和モノカルボン酸は、アクリル酸、メタクリル酸、クロトン酸及び３−ブテン酸より成る群から選択される少なくとも１種を含む、請求項１８に記載のロケットモーターアセンブリー。
【請求項２４】
金属塩不飽和カルボン酸エステルが、少なくとも１種のエチレン性不飽和ジカルボン酸と、金属及び金属化合物より成る群から選択される少なくとも１種とから誘導され、ここでエチレン性不飽和ジカルボン酸は、マレイン酸、フマル酸及びイタコン酸より成る群から選択される少なくとも１種を含む、請求項１８に記載のロケットモーターアセンブリー。
【請求項２５】
金属塩不飽和カルボン酸エステルの金属塩が、亜鉛、マグネシウム、カルシウム及びアルミニウムよりなる群から選択される少なくとも１種の元素を含む、請求項１８に記載のロケットモーターアセンブリー。
【請求項２６】
金属塩不飽和カルボン酸エステルが、ジメタクリル酸亜鉛を含む、請求項１８に記載のロケットモーターアセンブリー。
【請求項２７】
硬化剤がペルオキシド硬化剤を含む、請求項１８に記載のロケットモーターアセンブリー。
【請求項２８】
硬化剤が、2,2'-ビス-(t-ブチルペルオキシ)ジイソプロピルベンゼンを含む、請求項１８に記載のロケットモーターアセンブリー。
【請求項２９】
硬化剤がクレー担体中に分散されている、請求項１８に記載のロケットモーターアセンブリー。
【請求項３０】
ゴム剪断プライがシリカを実質的に含まない、請求項１に記載の前駆組成物。
【請求項３１】
ゴム剪断プライが、グラファイト／繊維エポキシ複合材料へ結合されたゴム剪断プライのシングル−ラップ剪断検体によって、０．０５０８ｃｍ／分のアクロスヘッド速度を使用して２１℃で試験したときに、２４１３２ｋＰａよりも大きいゴム製品中の平均剪断強度を与えるように、配合される、請求項１８に記載のロケットモーターアセンブリー。
【請求項３２】
ゴム剪断プライが、グラファイト／繊維エポキシ複合材料へ結合されたゴム製品のシングル−ラップ剪断検体によって、０．０５０８ｃｍ／分のアクロスヘッド速度を使用して３８℃で試験したときに、１７２３７ｋＰａよりも大きいゴム製品中の平均剪断強度を与えるように、配合される、請求項１８に記載のロケットモーターアセンブリー。
【請求項３３】
ゴム剪断プライが、２１℃において１．０７〜１．１４の範囲の比重、６０〜７５の範囲のショアＡ硬度、２４１３〜５８６１ｋＰａの範囲の１００％モジュラス、３７９２１〜４４１２６ｋＰａの範囲の引張強度、４００〜５７５の範囲の伸び百分率、及び１８９６ｋＰａ〜２５８６ｋＰａの範囲の引裂抵抗を与えるように、配合される請求項１に記載の前駆組成物。
【請求項３４】
１００℃においてＭＬ１＋４と決定される６０〜８０の範囲のムーニー粘度、１６０℃において、５°の円弧にわたり振動ディスクレオメーターによって決定された３．０〜４．５分の範囲のＴＳ２範囲１６０℃において５°の円弧にわたり振動ディスクレオメーターによって決定された４．０〜１０．０インチ・ポンドの範囲のＭＬ、２時間後に４０．０〜７０インチポンドの範囲のＭＨ、１６０℃において、５°の円弧にわたり振動ディスクレオメーターによって決定された３５〜６０インチポンドの範囲のＭｃ(90)１６０℃において、５°の円弧にわたり振動ディスクレオメーターによって決定された２５〜４０分の範囲のｔｃ(90)を提供するように、第１の水素化ニトリル共役ジエンコポリマ及び第２の水素化ニトリル共役ジエンコポリマーが配合され、そして有効な比率で存在する、請求項１８に記載のロケットモーターアセンブリー。
【請求項３５】
第１の水素化ニトリル共役ジエンコポリマー及び第２水素化ニトリル共役ジエンコポリマーの各々の炭素−炭素二重結合が８５〜９５％飽和に水素化されている、請求項１８に記載のロケットモーターアセンブリー。
【請求項３６】
第１の水素化ニトリル共役ジエンコポリマー及び第２水素化ニトリル共役ジエンコポリマーの各々の炭素−炭素二重結合が９０〜９２％飽和に水素化されている、請求項１８に記載のロケットモーターアセンブリー。